(57)【要約】      （修正有）【課題】日光による変色での寿命短縮を解消し、紫外線遮断効果、耐水圧特性強化による防水性、防炎性を向上させた大型パラソルの提供。【解決手段】ポリエステル70〜85重量％と、ポリビニルアルコール15〜30重量％との混合樹脂から得られた原糸で製織された生地は、水酸化アルミニウム1〜2重量％と、オレアミド(Oleamide)5〜6重量％と、HDFS(Heptadeca-fluoro-1,1,2,2-tetra-hydrodecyl-trichloro-silane)2〜3重量％と、ジアリルフタレート3〜4重量％と、メラミンホスフェート5〜6重量％と、シアノアクリレート2〜3重量％と、エテニルアセテート（酢酸ビニル）2〜3重量％と、ペンタエリスリトール5〜6重量％と、フマル酸（トランス−１，２−エチレンジカルボン酸）2〜3重量％及び、残量のポリエステル樹脂液からなる液に含浸した後硬化させる。【選択図】図１
2020056293.tif 000002
【特許請求の範囲】
【請求項１】
遮光幕を含む大型パラソルにおいて、
前記遮光幕は、ポリエステル70〜85重量％と、ポリビニルアルコール15〜30重量％とが混合された混合樹脂から得られた原糸で製織された生地を使用し、
前記生地は、水酸化アルミニウム1〜2重量％と、オレアミド（Ｏｌｅａｍｉｄｅ）5〜6重量％と、ＨＤＦＳ（Ｈｅｐｔａｄｅｃａ−ｆｌｕｏｒｏ−１，１，２，２−ｔｅｔｒａ−ｈｙｄｒｏｄｅｃｙｌ−ｔｒｉｃｈｌｏｒｏ−ｓｉｌａｎｅ）2〜3重量％と、ジアリルフタレート3〜4重量％と、メラミンホスフェート5〜6重量％と、シアノアクリレート2〜3重量％と、エテニルアセテート（酢酸ビニル）2〜3重量％と、ペンタエリスリトール5〜6重量％と、フマル酸（トランス−１，２−エチレンジカルボン酸）2〜3重量％及び、残量のポリエステル樹脂からなる含浸液に含浸された後、硬化されたことを特徴とする大型パラソル。
【請求項２】
前記生地の表面は、メラミン樹脂4〜6重量％と、ホウケイ酸ガラス3〜4重量％及び、残量のポリテトラフルオロエチレン（ＰＴＦＥ）微粒子からなるコーティング剤を水中に分散させたコーティング液でスプレーコーティングされたことを特徴とする、請求項１に記載の大型パラソル。
【請求項３】
前記コーティング液には、前記コーティング剤１００重量部に対して、ホモサレート10〜11重量部と、メタリン酸塩4〜5重量部及び２−フェニルイミダゾール5〜6重量部がさらに添加されたことを特徴とする、請求項２に記載の大型パラソル。
【発明の詳細な説明】
【技術分野】
【０００１】
本発明は、大型パラソル（ｌａｒｇｅ  ｐａｒａｓｏｌ）に関するものであり、より詳しくは、特殊な防水シートで遮光幕を構成することにより、一般の防水シートで構成された従来の遮光幕における、日光堅牢度が低く長期間使用する際に変色によって寿命が短縮するという問題を解消することができるのみならず、紫外線指数が高い夏季に主に使用されるパラソルという特性に鑑みて紫外線遮断効果も高めつつ、耐水圧特性を強化させて防水性を向上させ、さらには、防炎性も向上させて火事の危険から安全性を強化させた、大型パラソルに関するものである。
【背景技術】
【０００２】
一般的に、パラソルは、日光を遮断するので、真夏の紫外線のカットに効果的であり、主に庭やテラス、ビーチなどで使用するのはもちろんのこと、テーブルと一緒に置いて使用することによって、カフェのような雰囲気を演出したりもする。
【０００３】
パラソルは、比較的サイズが小さい移動・携帯型のパラソルと、サイズが大きい設置型の大型パラソルとに区分される。特に、大型パラソルの場合は、直接地面に固定でき、頑丈なフレーム体でできているため、より大型のものに製作することができることから、内部の収容スペースが飛躍的に増大するので、様々なイベントの進行や作業などを、その内部で行うことができるのである。
【０００４】
通常の大型パラソルは、地面に固定されるものなので移動性を考慮しないため、遮光幕を閉じたり開いたりするための、別途の支持棒の折畳み構造を採用しないのが一般的である。
【０００５】
したがって、大型パラソルは、一旦設置された状態では、そのパラソルを解体するまで、常に開かれたままの状態を維持するのであるが、このように開かれたままの状態を維持する場合、大雨や大雪あるいは強い風に遭うと、その支持棒や支柱が破損・毀損されてしまうという問題がある。そのため、パラソルを閉じて保管することが望ましい。
【０００６】
こうした技術の一例が、下記の特許文献１に開示されている。
【０００７】
特許文献1には、床に固定される片方の端部から所定の高さに形成された固定部と、前記固定部の上端部は、所定の角度で曲がってアーム形状に形成されたアーム部と、前記アーム部の先端から下へ、垂直に曲がっている垂直部が形成された柱と前記柱の垂直部に固定され、屋根骨と作動骨からなっているため、閉じて留めることができるように設けられる屋根と、前記柱及び屋根に連結されて取り付けられ、前記屋根を開閉するための蝶番装置を含むパラソルにおいて、前記アーム部の一端をたためるよう蝶番部材からなっており、上記屋根に形成された屋根骨の一端にヒンジ結合される第1支持骨と、前記作動骨の一端にヒンジ結合される第２支持骨と、前記第1支持骨と第２支持骨を連結及び回動自在にヒンジ部材が形成されたことを特徴とするパラソルについて開示されている。
【０００８】
しかし、上述した従来の技術は、屋根を閉じた状態でアーム部の一端をたたむことができるよう、蝶番装置に形成されたラチェットをロックキーで固定させた状態で、蝶番部材のボディを使用者が直接移動して上側に上げると、第1支持棒に形成された歯止めと、ヘッドの下部に形成された固定溝とが分離されて、第1支持部と第２支持部材が互いに回動自在になるのである。
【０００９】
したがって、従来の技術は、蝶番部材を作動させるために、使用者が直接移動して力を加えるので不便さがあるだけでなく、サイズが大きいので身体が小さい使用者による操作が難しいという欠点があった。
【００１０】
これを改善するためのものが、下記の特許文献２に開示されている。
【００１１】
ところが、特許文献２は、一般的な防水シートで遮光幕を構成しているため、日光堅牢度が低下するので、長期間使用する際、変色によって寿命が短縮するという問題があるだけでなく、防炎性がなくて、これに対する改善が求められている。
【００１２】
それだけでなく、紫外線指数が高い夏季に主に使用されるパラソルという特性上、紫外線遮断効果も高くなければならないが、これまで開示されているパラソルはほとんどが遮光幕以外はこれといった機能が具現されていないため、これも改善が求められている。
【００１３】
なお、一般的な防水シートの耐水圧特性は、防水性の良いテント生地を基準にすると、およそ２，０００ｍｍ前後であるが、この場合は、集中豪雨が続く時に防水性が低下するため、これに対する補完も求められている。
【先行技術文献】
【特許文献】
【００１４】
【特許文献１】大韓民国登録実用第２０−０４３８４６５号（２００８．０２．１１）
【特許文献２】大韓民国登録特許第１０−１７９６３９４号（２０１７．１１．０３）
【発明の概要】
【発明が解決しようとする課題】
【００１５】
本発明は、上述したような従来技術上の諸問題点を勘案し、それらを解決するために創出されたもので、特殊な防水シートで遮光幕を構成して、一般の防水シートで構成された従来の遮光幕の日光堅牢度が低下して長期間使用する際、変色によって寿命が短縮する問題を解消することができるほか、紫外線指数が高い夏季に主に使用されるパラソルという特性上、紫外線遮断効果も高めながら耐水圧特性を強化させて防水性を向上させ、さらに防炎性も向上させて火事の危険から安全性を強化させた大型パラソルを提供することにその主な目的がある。
【課題を解決するための手段】
【００１６】
本発明は、上記の目的を達成するための手段として、遮光幕を含む大型パラソルにおいて、次のとおりとする。なお、ここで、大型パラソルは、拡げた際の傘の部分の径が２００ｃｍ以上のものということができる。大型パラソルは、典型的には、後述の実施形態のようにベースブロック（１００）を備えるものであり、このベースブロック（１００）は、地面またはコンクリート床面などにボルト等で固定されるか、または、単に、地面や床面の上に載せ置かれる。
【００１７】
前記遮光幕の基布としては、ポリエステル（飽和ポリエステル樹脂、特にはポリエチレンテレフタレート(PET)）70〜85重量％と、ポリビニルアルコール15〜30重量％で混合された混合樹脂から得られた原糸で製織された生地を使用する。ここで、ポリエステルは、ポリトリメチレンテレフタレート(PTT)などであっても良い。ここでのポリビニルアルコールには、平均的なケン化度及び重合度を有するものを用いることができる。例えば、ケン化度が９０〜９９．５％、特には９３〜９８％または９５〜９８％であって、粘度（４％，２０℃，mPa・s）が３〜３００、特には５以上または１０以上のものを用いることができる。ここでの製織は、例えば、１００〜３００デニールの糸を用いて、タフタ、ツイル、オックスフォードクロスなどにより、厚みが0.4〜0.6ｍｍの基布とすることができる。
【００１８】
前記生地は、水酸化アルミニウム1〜2重量％と、オレアミド（Ｏｌｅａｍｉｄｅ）5〜6重量％と、ＨＤＦＳ（Ｈｅｐｔａｄｅｃａ−ｆｌｕｏｒｏ−１，１，２，２−ｔｅｔｒａ−ｈｙｄｒｏｄｅｃｙｌｔｒｉｃｈｌｏｒｏ−ｓｉｌａｎｅ；トリクロロ(1H,1H,2H,2H-ヘプタデカフルオロデシル)シラン；CAS No.78560-44-8）2〜3重量％と、ジアリルフタレート3〜4重量％と、メラミンホスフェート（1,3,5-トリアジン-2,4,6-トリアミン・りん酸塩；CAS No.20208-95-1）5〜6重量％と、シアノアクリレート２．５重量％と、エテニルアセテート（酢酸ビニル）2〜3重量％と、ペンタエリスリトール5〜6重量％と、フマル酸（トランス−１，２−エチレンジカルボン酸）2〜3重量％及び、残量（以上の総計を１００重量％から差し引いた量）のポリエステル樹脂液からなる含浸液に含浸された後、硬化される。
【００１９】
含浸液に用いるポリエステル樹脂液は、不飽和ポリエステル樹脂である。すなわち、マレイン酸、フマル酸などの不飽和ジカルボン酸と、エチレングリコールなどのジアルコールとを重合させた後、スチレンなどの架橋用モノマーを添加した樹脂液である。不飽和ポリエステル樹脂としては、例えば、特開2007-040808に記載されたもの、すなわち、イソフタル酸と１，３−ブタンジオールとが重合したブロック、及び、フマル酸と１，３−ブタンジオールとが重合したブロックを含むブロック共重合体に、架橋用のビニルモノマーとしてスチレンを添加したものを用いることができる。
【００２０】
基布に含浸された後の含浸液は、シアノアクリレートの重合や、不飽和ポリエステル樹脂、ジアリルフタレート、フマル酸などのビニル重合と、シラン化合物と水酸基との反応などにより硬化する。硬化は、外部から加熱を行うことなく進行しうるが、必要に応じて、適宜に、加熱または光照射を行うこともできる。
【００２１】
好ましくは、上記硬化の後、前記生地の表面は、メラミン樹脂4〜6重量％と、ホウケイ酸ガラス3〜4重量％及び、残量のポリテトラフルオロエチレン（ＰＴＦＥ）微粒子からなるコーティング剤を水中に分散させたコーティング液でスプレーコーティングされる。このコーティング液には、適宜に、バインダー樹脂や分散剤を配合しておくことができる。ＰＴＦＥ微粒子としては、例えば、一次粒子径（レーザー法、d50）が0.2〜10μmのものを用いることができる。なお、ＰＴＦＥに代えて、ＰＦＡやＦＥＰなどのパーフルオロフッ素樹脂を用いることもできる。また、ホウケイ酸ガラスも、ＰＴＦＥ微粒子と同様の粒径の微粒子として用いることができる。
【００２２】
また、好ましくは、前記コーティング液には、前記コーティング剤１００重量部に対して、ホモサレート（Homosalate；サリチル酸3,3,5-トリメチルシクロヘキシル (cis-, trans-混合物)）10〜11重量部と、メタリン酸塩（(NaPO3)nまたは(KPO3)n）4〜5重量部及び２−フェニルイミダゾール5〜6重量部がさらに添加されている。
【発明の効果】
【００２３】
本発明によると、特殊な防水シートで遮光幕を構成して、一般の防水シートで構成された従来の遮光幕の日光堅牢度が低下して長期間使用する際、変色によって寿命が短縮する問題を解消することができるほか、紫外線指数が高い夏季に主に使用されるパラソルという特性上、紫外線遮断効果も高めながら耐水圧特性を強化させて防水性を向上させ、さらに防炎性も向上させて火事の危険から安全性を強化させる効果を得ることができる。
【図面の簡単な説明】
【００２４】
【図１】本発明に係る大型パラソルの使用例を示す例示図である。
【図２】本発明に係る大型パラソルを閉じた状態を示す例示図である。
【図３】本発明に係る大型パラソルを閉じた状態で、角度を変えた例を示す例示図である。
【発明を実施するための形態】
【００２５】
以下、添付図面を参照して、本発明の好適な実施例をさらに詳細に説明する。
【００２６】
本発明の説明に先立ち、以下の特定の構造或いは機能の説明は、単に本発明の概念に基づく実施例を説明するための目的で例示されたものであり、本発明の概念に基づく実施例は、様々な形態で実施でき、本明細書に説明された実施例によって限定されるものではない。
【００２７】
なお、本発明の概念に基づく実施例は、様々な変更を加えることが可能であり、様々な形態を有することができるので、特定の実施例は図面に例示し、本明細書で詳しく説明する。ただし、これは本発明の概念に基づく実施例を特定の開示形態に限定するものではなく、本発明の思想及び技術範囲に含まれる全ての変更物、均等物或いは代替物を含むものと理解すべきである。
【００２８】
本発明に係る大型パラソルは、柱が外側に位置して空間活用を最大化することができ、また、使用しないときは閉じることができるので、便利で場所を大きくとらないというメリットがある。
【００２９】
それだけでなく、本発明に係る大型パラソルは、日差しの方向によって３６０°回転できるように構成されているため、日陰の面積を最大化させる効率的な構造を備えており、より強力なフレームと傘骨の補強によって、強風にも耐えられるように丈夫に構成されている。
【００３０】
さらに、最高級の生地、防水機能、ＵＶカットなどで耐久性に優れているため、７〜８年以上使用可能であり、特に日光堅牢度（Ｌｉｇｈｔ  Ｆａｓｔｎｅｓｓ）が３級以上であり、耐水圧（ｗａｔｅｒ  ｃｏｌｕｍｎ）が３，０００ｍｍ以上を維持しているため、防水特性、超撥水性及び耐変色性、耐汚染性、防炎性に優れ、安全で寿命が長いというメリットがある。
【００３１】
ここで、日光堅牢度とは、紫外線によって色あせることなく耐えられる性質のことをいい、織物の場合、紫外線安定剤を施すと、通常日光堅牢度が５級、最高でも４級程度である。
【００３２】
また、耐水圧とは、水の圧力にどれだけ耐えられるかを表した数値であり、通常は防水性を基準とするが、耐水圧１，５００ｍｍは、生地１ｍｍ当たり１，５００リットルの水を注いだときに耐えられる程度のことを意味し、小雨は耐水圧５００ｍｍ、通常の雨は同１，０００ｍｍ、大雨は同１，５００ｍｍ程度に相当するものとされている。
【００３３】
そのため、本発明では、日光堅牢度が３級となり、耐水圧も３，０００ｍｍとなるので、非常に優れた特性を有することが分かる。
【００３４】
より具体的には、図１〜図３の例示のように、本発明に係る大型パラソルは、地面に固定されるベースブロック１００と、前記ベースブロック１００に３６０°回転自在に一端が取り付けられて固定され、他端は、垂直に延長した後、折曲げられたパイプ形状の柱１１０と、前記柱１１０の他端に固定されたヒンジ１７０と、一端は前記ヒンジ１７０に固定されて回転自在に取り付けられ、他端は折曲げられて延長された支持棒１２０と、前記支持棒１２０の端部に固定されて傘のように開閉できる遮光幕１３０と、前記柱１１０に固定され、ラッチ（ｌａｔｃｈ）を備えた手動ウインチ１４０と、一端は前記手動ウインチ１４０に巻かれて固定され、他端は支持棒１２０に沿って配列された後、遮光幕１３０に固定されて、手動ウインチ１４０の巻き取りまたは繰り出しの方向にしたがって遮光幕１３０を折り畳んだり広げたりするワイヤー１５０と、前記柱１１０に取り付けられて前記支持棒１２０がそれ以上回転しないように固定する固定ピン１６０とを含む。
【００３５】
ここで、前記柱１１０の垂直の部分の上側には、公知のドラム式ブレーキを備えたガイドロール１８０がさらに設けられ、このガイドロール１８０を前記ワイヤー１５０が経由するようにすることにより、ワイヤー１５０を巻いたり引っ張ったりする際に、スムーズに動くことができるように案内する。
【００３６】
特に、ガイドロール１８０に一体に構成されたドラム式ブレーキは、ワイヤー１５０が不測の理由で折損した際に、遮光幕１３０が瞬時に閉じられ、その下部にいる使用者或いはその周辺を通りかかる通行人がけがを負ったりするなどの事故を引き起こすことがないよう、ブレーキングするため、安全性をより一層高めることができる。
【００３７】
一方、本発明に係る大型パラソルに使用される遮光幕１３０は、ポリエステルで製織した生地にポリテトラフルオロエチレン（ＰＴＦＥ）をコーティング液とし、スプレーコーティング処理を行ったものを基本形とする。
【００３８】
通常、パラソルは、ナイロンを生地として使用するが、本発明では、ポリエステル原糸で製織したものを生地に使用する。
【００３９】
これはポリエステル原糸の場合、ナイロンに比べて比重が大きいため、単位面積当たりの強度が高く、薄く作製することができるだけでなく、ナイロンに比べて日光堅牢度にもはるかに優れているからである。
【００４０】
また、前記コーティング液を構成するポリテトラフルオロエチレン（ＰＴＦＥ）は、フッ素樹脂の一つとして、絶縁安定性と非粘着性及び低摩擦係数により、撥水特性と防水特性に優れた物質である。
【００４１】
特に、コーティング面が滑らかで、スプレーコーティングを施した後、コーティング層の耐水圧をテストする際、１０，０００ｍｍの耐水圧特性を有するとされており、日光堅牢度の等級を強化させる特性も有するとされている。
【００４２】
そのため、本発明では、ポリテトラフルオロエチレン（ＰＴＦＥ）のこのような特性を利用して、防汚性（汚染防止性）まで確保するように構成されたのである。
【００４３】
この時、前記コーティング液には、固形分ベースで、メラミン樹脂５重量％と、ホウケイ酸ガラス３．５重量％がさらに添加されてもよい。
【００４４】
この場合は、前記メラミン樹脂は、接着力を極大化させて、コーティング層の表面剥離を強力に抑制し、前記ホウケイ酸ガラスは、ケイ酸分８０重量％と、残りのホウ酸分及びその他の不可避成分からなるものであり、低熱膨張率を有するので、熱膨張と収縮が少なくて遮光幕１３０が開閉されることが繰り返されても、コーティング層でのクラックの発生を抑制して耐久性を高めることで、耐熱衝撃性と化学的耐久性を高めることができる。
【００４５】
本発明はこれにとどまらず、特性をさらに強化させるために遮光幕１３０を改良形に構成することもできる。
【００４６】
本発明に係る改良形は、ポリエステル８０重量％と、ポリビニルアルコール２０重量％とが混合された混合樹脂から得られた原糸で製織された生地を使用する。
【００４７】
ここで、ポリビニルアルコールは、丈夫である特性を有しており、接着性のある防水膜の形成に寄与して生地自体における防水特性をさらに強化させることになる。
【００４８】
なお、本発明に係る改良形は、ポリエステルとポリビニルアルコールとが混紡された生地を含浸液に含浸させて乾燥することもできる。
【００４９】
ここで、前記含浸液は、生地が、撥水性、日光堅牢度、防汚性及び防炎性を確保するためのものである。
【００５０】
このために、前記含浸液は、水酸化アルミニウム１．５重量％と、オレアミド（Ｏｌｅａｍｉｄｅ）５．５重量％と、ＨＤＦＳ（Ｈｅｐｔａｄｅｃａ−ｆｌｕｏｒｏ−１，１，２，２−ｔｅｔｒａ−ｈｙｄｒｏｄｅｃｙｌｔｒｉｃｈｌｏｒｏ−ｓｉｌａｎｅ）２．５重量％と、イソプロピルエーテル８重量％と、ジアリルフタレート３．５重量％と、メラミンホスフェート５．５重量％と、シアノアクリレート２．５重量％と、エテニルアセテート２．５重量％と、ペンタエリスリトール５．５重量％と、トランス−１，２−エチレンジカルボン酸２．５重量％と、残量のポリエステル樹脂液（不飽和ポリエステル樹脂）とからなる。 
【００５１】
ここで、前記水酸化アルミニウムは、難燃特性を強化させるために添加される。
【００５２】
また、前記オレアミド（Ｏｌｅａｍｉｄｅ）は、スリップ性を強化させて含浸時の含浸液の円滑な流れと分散、含浸性を誘導するために添加される。
【００５３】
また、前記ＨＤＦＳは、トリクロロシラン系としてシラングループが含まれているアルキル基もしくはフッ素が置換されたアルキル基物質によって疎水性を強化させることになり、良好な含浸性を維持させるために添加される。
【００５４】
さらに、前記イソプロピルエーテル（Ｉｓｏ−ＰｒｏｐｙｌＥｔｈｅｒ）は、架橋機能を通じて硬化皮膜を形成するのを助けることにより、耐久性と耐汚染性を向上させるために添加することができる。
【００５５】
それだけでなく、ヒドロキシプロリン（ｈｙｄｒｏｘｙｐｒｏｌｉｎｅ）をさらに添加することができる。ヒドロキシプロリンは、ゼラチン加水分解物において、ライネッケ塩として生地表面の柔軟性をさらに強化させるために添加される。
【００５６】
また、前記ジアリルフタレートは、接着性と靭性を改善して、含浸液と生地の間の界面での付着安定性を向上させるために添加される。
【００５７】
さらに、メラミンホスフェートは、窒素が含まれているため、難燃性の向上効果を有する無毒性であり、特にハロゲンが含有されていないため、毒性がなくて、人体への有害性を回避することができる。
【００５８】
なお、前記シアノアクリレート（ｃｙａｎｏａｃｒｙｌａｔｅ）は、熱膨張を抑制し、含浸液の接着固定力を極大化させて、界面分離を抑制するために添加される。
【００５９】
それだけでなく、前記エテニルアセテート（ＣＨ２ＣＨＣＯＯＣＨ３）は、樹脂のスティフネス（ｓｔｉｆｆｎｅｓｓ）と引張強度の調節用に使用される。
【００６０】
また、前記ペンタエリスリトールは、シラン化合物であるＨＤＦＳなどと反応することで、合成ゴムとプラスチックの中間の特性を有する物質をなし、燃焼時の火炎防止と限界酸素指数の上昇を誘導して、発火抵抗性を大きくするために添加される。
【００６１】
さらに、前記トランス−１，２−エチレンジカルボン酸（Ｃ４Ｈ４Ｏ４）は、樹脂の粒子表面において粒子間の反発力を与えて粒子間の絡まりを防止し、分散安定性を付与するために添加される。 
【００６２】
最後に、前記ポリエステル樹脂液（不飽和ポリエステル樹脂）は、生地との噛み合い・接着性を絶対的に向上させるためのベース樹脂である。
【００６３】
このような含浸液に含浸された後、乾燥された生地は、その表面（両面）にコーティング液がコーティングされて日光堅牢度及び防汚性をさらに強化させることになる。
【００６４】
ここで、前記コーティング液は、メラミン樹脂５重量％と、ホウケイ酸ガラス微粒子３．５重量％と、残量のポリテトラフルオロエチレン（ＰＴＦＥ）微粒子とからなるコーティング剤が水中またはその他の分散媒中に分散または溶解されたものであり、適宜に、分散剤及びバインダー樹脂を含むことができる。
【００６５】
これに加えて、前記コーティング液には、前記コーティング剤１００重量部に対して、ホモサレート１０．５重量部と、メタリン酸塩４．５重量部及び２−フェニルイミダゾール５．５重量部がさらに添加されてもよい。
【００６６】
ここで、前記ホモサレートは、生地表面に照射された紫外線を吸収して分解することにより、日光堅牢度を向上させる効能を維持する。
【００６７】
また、前記メタリン酸塩は、生地表面における酸化防止機能を強化させるために添加され、前記２−フェニルイミダゾールは、乾燥時の熱収縮率を小さくしてコーティング液の熱安定性を強化するだけでなく、コーティング層の付着力を増大させるために添加される。
【００６８】
以下、実施例について説明する。
【００６９】
［実施例１］
本発明に係る遮光幕の特性を確認するために、上述した基本形を実施例１の生地試料１として作製した。
【００７０】
［実施例２］
本発明に係る遮光幕の特性を確認するために、上述した改良形を実施例２の生地試料２として作製した。
【００７１】
また、特性確認のため、試料１、２を１００ｃｍ×１００ｃｍのサイズに切断した後、耐水圧測定器（ＡＳＡ−２１０−１）を用いて、ＫＳ  Ｋ  ０５９１によって耐水圧特性を試験した。
【００７２】
ここで、比較のために比較材として市販のテント（Ｊｅｅｐ  ｔｅｎｔ）の外皮を使用した。このテント外皮は、ポリエステル１００％の基布に塩化ビニル樹脂（ＰＶＣ）を含浸させた、一般的な防水テント地である。
【００７３】
試験の結果、本発明に係る大型パラソルの遮光幕用生地は、試料１の場合、耐水圧が３，０００ｍｍ、試料２の場合、３，９００ｍｍであることが確認されたが、比較材は２，１００ｍｍであることが確認された。
【００７４】
これにより、本発明に係る耐水圧が目標とすることを達成していることが確認でき、これはつまり防水特性に優れていることを示す指標でもあった。
【００７５】
さらに、防炎性、即ち難燃特性を確認するために、繊維の難燃性テスト方法であるＵＬ９４Ｖ  Ｔｅｓｔ  Ｒａｔｉｎｇで行い、ＬＯＩ値の測定は、ＡＳＴＭ  Ｄ２８６３−１７に基づいて測定しており、測定の結果、試料１は、難燃５級、試料２は、難燃３級であることが確認された。これにより、本発明に係る大型パラソル用遮光幕は、試料２を使用する場合、防炎特性にも優れていることが確認された。
【００７６】
それだけでなく、日光堅牢度を確認するために、人工光源試験法（Ａｒｔｉｆｉｃｉａｌ  Ｌｉｇｈｔ  Ｍｅｔｈｏｄ）を用いて、標準退色の確認方法で試験を行った(JIS L 0842:2004 「紫外線カーボンアーク灯光に対する染色堅ろう度試験方法」の第３露光法)。
【００７７】
この時、試験片は、試料１、２をそれぞれ７ｃｍ×１２ｃｍで設け、試験装置（Ｃａｒｂｏｎ−ａｒｃ  Ｆａｄｅ  Ｏｍｅｔｅｒ）に入れた後、試験装置の内部条件を６３±３℃、相対湿度３０±５％に維持しながら、試験した。試験が終わった後は、試料１、２を暗室に５時間放置した後、標準退色の確認を行った。
【００７８】
試験の結果、試料１の日光堅牢度は３級、試料２の日光堅牢度は２級であることが確認された。
【００７９】
これにより、本発明に係る遮光幕は、優れた日光堅牢度と耐水圧特性を有することが確認されて、長寿命化、それに伴う耐変色性と防水性を有するものであることが確認された。
【符号の説明】
【００８０】
１００：ベースブロック      １１０：柱
１２０：支持棒              １３０：遮光幕
１４０：手動ウインチ        １５０：ワイヤー
１６０：固定ピン            １７０：ヒンジ
１８０：ガイドロール
【図１】
2020056293.tif 000003
【図２】
2020056293.tif 000004
【図３】
2020056293.tif 000005